(57)【要約】本発明は、工業用プリント・システムに使用するための硬化性材によってマトリックス表面のコピーを有するように、基材をプレコーティングする方法であって、プリントまたは仕上げの準備が整った基材の有利な製造を可能にする方法に関する。また、その達成に必要なマシン、特に、基材の２つの表裏の表面の同時コーティングを可能にするマシンに関する。【選択図】図１
2018520031.tif 000002
【特許請求の範囲】
【請求項１】
マトリックスの表面特性を基材に移すことによって特徴付けられる放射線硬化性材によってマトリックス表面のコピーを有するように、基材をプレコーティングするための方法であって、
マトリックス表面の特性が基材の表面に移されるように、該２つの表面が放射線硬化性コーティングの存在下において互いに完全に接触するように位置付けられることで、好ましくは該表面の界面での紫外線光線または電子線によって、マトリックス表面の特性が基材の表面に移され、および
ａ）少なくとも１つのマトリックスへと、または直接的に受ける側の基材に、紫外線放射または電子線放射によって硬化できるニス、ラッカーまたはインクから成る少なくとも１つの硬化性コーティング層を塗布する段階、
ｂ）各々のマトリックスの表面と基材の表面との間の完全な相互作用を可能とするように、好ましくはシリンダー状の表面にサポートされる、少なくとも１つのマトリックスの表面と基材の表面との間の完全な接触を促進する段階、
ｃ）各々のマトリックスと基材とが完全に接触している間、硬化性コーティングを重合させるために放射線源への曝露を促進する段階、
ｄ）重合後、硬化したコーティング層を基材の表面に完全に接着させつつ、各々のマトリックスと基材との分離を促進する段階
から成る、方法。
【請求項２】
マトリックスが、シリンダー、フィルムまたは連続するベルトの形体を有していることを特徴とする、請求項１に記載の放射線硬化性材によってマトリックスの表面のコピーを有するように、基材をプレコーティングするための方法。
【請求項３】
シート形状のマトリックスが、金属または金属アロイから成ることを特徴とする、請求項１に記載の放射線硬化性材によってマトリックスの表面のコピーを有するように、基材をプレコーティングするための方法。
【請求項４】
フィルム形状または連続するベルト形状のマトリックスが、ポリマー材、好ましくはポリエステル、ポリオレフィン化合物、ポリカーボネート、シリコーン、アクリル化合物またはそれらの複合物から成ることを特徴とする、請求項１に記載の放射線硬化性材によってマトリックスの表面のコピーを有するように、基材をプレコーティングするための方法。
【請求項５】
フィルム形状または連続するベルト形状のマトリックスが、アルミニウム、チタン、銅、亜鉛およびそれらのアロイなどの延性金属のフィルムから成ることを特徴とする、請求項１に記載の放射線硬化性材によってマトリックスの表面のコピーを有するように、基材をプレコーティングするための方法。
【請求項６】
シリンダー形状のマトリックスが、金属、好ましくは鋼およびそのアロイ、ニッケル、銅、クロムまたはそれらの複合物、ならびに他の金属、ポリマー材、好ましくはアクリル、ポリカーボネート、ポリエステルまたはそれらの複合物、あるいはガラスまたは石英から成ることを特徴とする、請求項１に記載の放射線硬化性材によってマトリックス表面のコピーを有するように、基材のプレコーティングをするための方法。
【請求項７】
使用する放射線が、紫外線タイプまたは電子線タイプであることを特徴とする、請求項１に記載の放射線硬化性材によってマトリックス表面のコピーを有するように、基材をプレコーティングするための方法。
【請求項８】
硬化性コーティングを達成し、またその重合を促進するように、放射線ビームがマトリックスを通って出されるように、硬化させる放射線に対して透過性を有するマトリックスを形成することを特徴とする、請求項７に記載の放射線硬化性材によってマトリックスの表面のコピーを有するように、基材をプレコーティングするための方法。
【請求項９】
放射線が、基材を十分に通り、放射線ビームに曝露される表面とは反対側の表面に接着するコーティングを十分に硬化させることを特徴とする、請求項７に記載の放射線硬化性材によってマトリックス表面のコピーを有するように、基材をプレコーティングするための方法。
【請求項１０】
放射線が、マトリックス、硬化性コーティング層、基材および該基材の反対側の表面に設けられるもう一方のコーティング層を十分に通り、硬化性コーティングの該２つの層を同時に硬化させることを特徴とする、請求項７に記載の放射線硬化性材によってマトリックス表面のコピーを有するように、基材をプレコーティングするための方法。
【請求項１１】
フィルム形状の基材またはプレート形状の基材を用いることを特徴とする、請求項１に記載の放射線硬化性材によってマトリックスの表面のコピーを有するように、基材をプレコーティングするための方法。
【請求項１２】
基材が、紙、ポリマー・フィルム、カードおよびセルロース化合物およびそれらの組合せから成ることを特徴とする、請求項１１に記載の放射線硬化性材によってマトリックスの表面のコピーを有するように、基材をプレコーティングするための方法。
【請求項１３】
セルロース表面が、そのシリコーン化に必要なシリコーンの量を３５％減少させることができるポロシティを有することを特徴とする、請求項１に記載の放射線硬化性材によってマトリックスの表面のコピーを有するように、基材をプレコーティングするための方法。
【請求項１４】
基材の表裏の表面に設けられた放射線硬化性コーティングを同時に硬化させることができることを特徴とする、放射線硬化性材によってマトリックス表面のコピーを有するように、基材をプレコーティングするためのマシン。
【請求項１５】
放射線が電子線であることを特徴とする、請求項１３に記載の放射線硬化性材によってマトリックス表面のコピーを有するように、基材をプレコーティングするためのマシン。
【請求項１６】
マトリックスと基材との間の密接が、硬化性コーティングのための不活性雰囲気の使用を不必要とさせることを特徴とする、請求項１３に記載の放射線硬化性材によってマトリックス表面のコピーを有するように、基材をプレコーティングするためのマシン。
【発明の詳細な説明】
【技術分野】
【０００１】
本発明は、工業用プリント・システムにおける使用のための、放射線硬化性材を用いてマトリックス表面のコピーを有するように、基材をプレコーティングするための方法に関する。
【背景技術】
【０００２】
グラフィック工業は、工業的なもの（例えば紙、プラスチックおよび種々のポリマー）から天然物（例えば、皮革および皮）まで、種々のタイプの基材（または基板、substrate）を適用する。
【０００３】
原則として、基材の観点から、グラフィック工業のプロセスは、前処理、プリント、後処理および仕上げの工程を含む。
【０００４】
前処理は、残りの工程および材料を適切に受けるために、基材の準備に必要なプロセスを含んで成る。所与の用途のための適する基材は、通常、最終製品の構成に必要な他の材料を単独で受けることができないことから、前処理工程を実施しなければならず、ほとんどの場合は、プリントの成分（または構成要素、component）の固定、および後処理に必要とされる表面改質を促進するために実施される。
【０００５】
プリントは、基材上に、芸術、色および様々な特徴を具体化する、インク、ラッカーおよびニス（またはワニス、varnishes）の塗布（application）であり、その特定の用途に適している。それゆえ、基材が食品包装としての使用を意図されている場合、基材はこの用途のために設計されたような材料（すなわち、インキおよびニス）を受け、また同じ基材が、例えば広告用ポスターとしての使用を意図されている場合、通常異なるものとなるであろう。
【０００６】
後処理は、(i)視覚効果、(ii)摩擦または接触、および(iii)環境との基質相互作用（substrate interaction）の調整（regulation）などの、プリントされた基材に特定の特性を付与する段階である。第１のグループは、マットになっている、光沢のある、および３次元の効果を含んで成る。第２のグループは、積層される包装の場合、または包装と包装された製品との間などの、２つの同一の基材間の摩擦制御であり、第３のグループは、包装された食品のための望ましくないプリント成分の移動を防止するコーティング、または気候条件（weather condition）にさらされた製品のプリント技術の品質保持期間を拡張するコーティングを含んで成る。
【０００７】
仕上げは、プリントされた基材および後処理された基材の最終形態（conformation）であり、多くの箱およびデバイスのような幾何学的構造のアセンブリから、多くの異なる形状および用途のサックならびにバッグまで、形成することができる。
【０００８】
概略的には、前処理および後処理は、基材の表面コーティング・プロセスを指し、前者は他の製造工程を容易にすることを目的とし、後者は特定の特性を付与することを目的とする。このコーティングは、種々の方法で行うことができ、また材料の１またはそれよりも多い層の使用を伴うことができる。あるいは、これらのコーティングは、紫外線（ＵＶ）放射（radiation）による硬化、または電子線（ＥＢ）による硬化を必要とし得る。
【０００９】
後処理のために広く使用されている方法は、「キャスト・アンド・キュア(cast and cure)」と呼ばれ、基材の表面をプリントするマトリックスによって、加圧下で、コーティングを基材に塗布する。この手順は、技術的な必要性に従って、特定の光学的効果を付与するための粗さの複製（replication）から、非常に滑らかな表面を得ることまでを可能にする。
【００１０】
Kellyらによる米国特許出願公開第20100136356号「紙コーティング組成物、コートされた紙および方法」は、基材上の最終プリントの品質が、特に紙であるときに、使用されるコーティングのプロセスおよび組成に直接依存し、したがって、繊維の起源として与えられた、その天然の（または未加工の、natural）表面の欠点を補正するために、このタイプの基材を前処理することが緊急に必要であることを強調している。さらに、プリント後に、既にプリントされた材料の後処理は依然として、ホログラフィック視覚効果、様々な乱用（または誤用、abuse）の保護（例えば、Yokochiによる米国特許第7674527号「コートされた紙」には、油保護のための紙基材について記載されている）などの特定の特性を付与するために要求され得る。
【００１１】
特に食品との接触または使用者の皮膚との直接的な接触を含む用途において、考慮すべき別の要因は、放射線硬化性コーティングの使用の利便性であり、これは、危険性がより低い材料の使用を伴う、これらの最終的な結果を得ることに加えて、硬化が瞬間的であるので、即座に所望の特性をさらに供する。
【００１２】
多くの状況において、オフライン・プロセスによって作ることができる、基材の２つの表裏の（または対向する、もしくは反対側の、opposite）表面を処理する必要がある。すなわち、まず表面を処理し、次いで処理する部分を反転させ、基材は同じマシンに戻される。これは特に、前処理された基材を伴う製造工程を再開する前に、コーティング材が待機時間（waiting time）を必要とする場合に、生産性に直接的な影響を及ぼす。Quinnによる米国特許第2321939号「ポーラス状材をコーティングするためのプロセス」は、反対側の表面処理を可能にするために懸濁（suspending）基材を運ぶことができる特定のマシンによる代替法を記載している。
【００１３】
これまでに記載されているプロセスは、共通していくらかの有害な特徴を有する。
【００１４】
１．それらは、大量の材料の塗布（application）を必要とする。
【００１５】
２．それらは、表裏の表面の効率的な処理が可能でない。
【００１６】
３．それらは、特定の特性（attributes）を得るための後処理の必要性を排除するものではない。
【００１７】
４．コーティングの乾燥および硬化を可能にするための高いエネルギー消費。
【００１８】
５．次の製造工程のための理想的な条件に達するまで待機している間、材料を保管するための保管空間の集中的な使用。
【発明の概要】
【００１９】
本発明は、放射線硬化性材（radiation-curable material）の表面コピー（または転写、copy）を有するように、基材をコーティングする方法を用いることによって、上記および他の課題を解決することを目的とする。この方法において、以下の記載および態様に示すように、選択された少量の材料が、プレス成形（pressure molding）によって基材上のプレコーティングとして塗布され、２つの表裏の表面に同時に塗布することも可能にする。
【００２０】
本発明の目的は、水性または溶剤ベースの系を、基材処理のための放射線硬化性の系、例えば、紙または特殊フィルムで置き換えることである。表面コピーのコンセプトと組合せると、この系の大きな利点は、顕著に少ない量のコーティングを使用してマトリックス中に存在する特性を紙、カードまたはフィルムの表面に移す（または転写する、transfer）ことができることである。
【００２１】
機械特性に影響を与えるように、基材を加圧し、それらを圧縮（compaction）させるカレンダー（calender）の使用を完全に排除するほかにも、非常に優れた結果として、塗布量を通常、５ｇ／ｍ２未満とすることができる。
【００２２】
所望の表面結果を得る必要がもはやないので、圧縮はオプションとなる。
【００２３】
上記マトリックスは、シリンダー状、フィルム形状またはシート形状であってもよく、またポリマー材、金属またはそれらの複合物（または混合物、composition）で作ることができる。
【００２４】
さらに、光沢のある、またはマットとなるような表面を一般に生成する従来技術とは異なり、本技術は、テクスチャ、ホログラフィックなどのいかなるタイプの表面特性をコピーすることができる。
【００２５】
実際、上記のようにプリントによるホログラフィック・フィルムのコピーが、商業的に「キャスト・アンド・キュア」と呼ばれる広範な技術であるため、この方法の一部は、グラフィック後処理に既に使用されていた。
【００２６】
本発明の革新的な提案は、フィルムの前処理としてのこの技術の転用（transfer）であり、もはや後処理としてではない。
【００２７】
文房具の分野（stationery field）における利点として、ＵＶ硬化系またはＥＢ硬化系によって供され得る高い生産性を有する方法の効率の関連性が、従来の技術よりも多様な特性を有し、従来のものと比較して非常に優れた品質および非常に削減されたコストを有する製品を生成することができることである。
【００２８】
現在、紙処理技術は、水性コーティングを用いて、塗布、水分蒸発のための熱乾燥、その後の表面を圧縮して平滑化するためのカレンダーまたはスーパーカレンダーでのカレンダー処理のコンセプトを伴い、おおむね完全に実施されている。
【００２９】
結果として、水分蒸発、および比較的閉じているにも関わらず、プラスチック・フィルムのポロシティ（または多孔性もしくは多孔度、porosity）に比べて高いポロシティを示す表面のために、エネルギー消費量が非常に高い。
【００３０】
高光沢かつ高品質の紙の市場で利用可能な技術の１つは、紙に塗布される水性コーティングの使用であり、これらは大型の加熱されたシリンダーの表面に「接着（glued）」され、非常に低速で、コーティングをシリンダーに接触させて乾燥させ、またその鏡面をコピーすることによって行う。
【００３１】
この方法の欠点は、最終製品の生産性が非常に低く、高コストであることに加えて、紙は湿度の変動に機械的に作用するため、紙を非常に高い湿度（または水分、moisture）レベルに付した後、紙の膨張および収縮を引き起こす劣化（drops）は、生産において相当な損失をもたらし得る。
【００３２】
その非常に低い生産性を考えると、このプロセスは、絵画帳または絵本のプリントのためのアート紙用として限定される。これらの問題に加えて、コーティング配合物は、系の透過性（または浸透性、permeability）を維持し、またミルクカゼインベースの樹脂などの、通常非常に高価な市販の樹脂に依存する。
【００３３】
上記両方の方法は、最終結果を得るための表現上の（expressive）塗布量に依存し、満足のいく結果のためには、その塗布量は、常にドライ塗布で３０ｇ／ｍ２を超える。これは、２０〜６０ｇ／ｍ２のウェット塗布と、１平方メートルあたり１０〜３０ｇの水の蒸発を意味する。
【００３４】
使用される基材のタイプに応じて、より良く基材に適合させるために、硬化性コーティングの特性を調節する（modulate）ことができる。
【００３５】
例えば、一般にポロシティおよびキャピラリー（または毛管現象、capillarity）を有するセルロース基材の前処理の場合、より高分子量のオリゴマーが最も豊富である配合は、反応性材が基材に吸収されるのを防止し、表面被覆（surface coverage）の有効性が損なわれ、それ故、マトリックス表面のコピー能力が失われるため、より適している。
【００３６】
低いポロシティを有する基材の場合、より低い粘度を使用することができ、このことは塗布プロセスを単純化することができる。
【００３７】
実質的には、選択された基材と適合性がある限り、あらゆるオリゴマーまたはモノマーを用いて放射線硬化性材を生成することができる。
【００３８】
上記のようなセルロース基材の前処理に関しては、市場規模が大きいこと、および市場での価格競争のために、より低コストに製品を得ることが好ましい。
【００３９】
このセグメントについても、決定因子は最終製品の持続可能性およびリサイクル性である。
【００４０】
上記の全ての要求に合致して、発明者らはアクリル化エポキシ化大豆油（acrylated-epoxidized soybean oil）を用いており、その組成は持続可能な起源の物質を６０％よりも多く含み、それは水ベース、溶剤ベースおよび油性インクベースのプリントを受けられることが証明され、市場で入手可能な低コストのオリゴマーの１つでもある。
【００４１】
アクリル化エポキシ化大豆油の別の特徴は、２５℃で約２０００ｃｐｓの中間粘度であり、それは選択された塗布プロセスに応じて、実質的にモノマー希釈を排除する、
【００４２】
この場合、最も望ましい塗布メカニズムの１つは、「キスロール」システム、または投薬シリンダーの温度調節の可能性を有する無溶剤（またはソルベントレス、solventless）タイプのラミネーターに存在するシステムである。
【００４３】
比較のために、２０％ＴＲＰＧＤＡ（トリプロピレングリコールジアクリレート）で希釈された従来のアクリル化エポキシ樹脂は、２５℃で約２０，０００ｃｐｓを有するが、塗布可能な粘度を得るために、例えばＴＲＰＧＤＡ自体またはＴＭＰＴＡ（トリメチロールプロパントリアクリレート）などのモノマーを用いて、必ず希釈する必要があるであろう。
【００４４】
特に、セルロース基材への塗布においては、モノマーの使用は、セルロース繊維の吸収の望ましくない効果をもたらすことがあり、これは、特に紫外線光線硬化において、プロセスの最後に未硬化のモノマーの存在をもたらす可能性がある。
【００４５】
電子線硬化がより浸透して効率的であるとすれば、基材の繊維およびポロシティにおいて、反応成分の望ましくない吸収があるとしても、それが完全に重合し、包装された要素に、その後移動するリスクを低減するという大きな可能性がある。
【００４６】
いずれにしても、吸収、浸透およびその後の移動の可能性が低い要素のみの使用は、表面の十分な閉塞の面でより効果的であることに加えて、最終製品の使用の安全性のためのリスクを確実により低くするであろう。
【００４７】
広範囲の粘度および分子量に見出されるように、無溶剤系での塗布のための理想的な範囲を多くもつため、別の興味深い製品のカテゴリーは、アクリル化ポリエステルである。
【図面の簡単な説明】
【００４８】
提案したプロセスおよびコーティング配合物の使用をより良く示すために、本発明を実施するために適した前処理マシンのモデルを例示する。
【００４９】
添付の図面は、本発明の実施に適したマシンを示している。
【００５０】
モデル１は、透過的な（transparent）シリンダー状のマトリックスを有するＵＶ硬化性コーティングの塗布方法を示す。
【００５１】
モデル２は、シリンダー状のマトリックスを有する電子線（ＥＢ）により硬化可能なコーティングの塗布方法を示す。
【００５２】
モデル３は、マトリックスとしてのフィルムを有するＵＶ硬化性コーティングの塗布プロセスを示す。
【００５３】
モデル４は、マトリックスとしてのフィルムを有する電子線（ＥＢ）により硬化可能なコーティングの塗布プロセスを示す。
【００５４】
モデル５は、マトリックスが連続ベルトである、ＵＶ硬化性コーティングの塗布方法を示す。
【００５５】
モデル６は、マトリックスが連続ベルトである、電子線（ＥＢ）により硬化可能なコーティングの塗布プロセスを示す。
【００５６】
モデル７は、マトリックスが連続ベルトである、基材の２つの表裏の表面に同時に電子線（ＥＢ）により硬化可能なコーティングを塗布することを示す。
【００５７】
【図１】図１において、コイル状にされたフィルム形状の基材Ｄは、放射線Ｃ１またはＣ２による硬化性コーティングの塗布のための少なくとも１つのステーション（または工程、station）を通り、紫外線に対して透過性を有するシリンダー形状のマトリックスＥ１に押し付けられる。この透過的なマトリックスは中空であり、コーティングを硬化させるのに必要な放射線ビームを放出して基材に接着させるＵＶ硬化ユニットＡをその中に含む。
【図２】図２において、コイル状にされたフィルム形状の基材Ｄは、放射線Ｃ１またはＣ２による硬化性コーティングの塗布のための少なくとも１つのステーションを通り、放射線硬化性コーティングが、シリンダー状のマトリックスＥ２と基材Ｄとの間となるように、シリンダー状のマトリックスＥ２に押し付けられる。したがって、ユニットＢからの電子線は、基材を通り、反対側の表面上のコーティングを硬化させる。  エネルギー電子線は紫外線光線よりも大きな透過（または貫通、penetrating）力を有するので、この物理的特性は利点と共に使用することができる。大気中の酸素の存在がコーティング中の望ましくない化学反応を引き起こし、そのことは処理の品質に影響を及ぼし、またこの塗布を実行不可能なものにさえし得る。したがって、これらの化合物を不活性雰囲気中で硬化させる必要がある。基材Ｄの裏側に照射する場合、ごくわずかな量の空気のみが、マトリックスＥ２と基材Ｄとの間に閉じ込められるため、複雑な不活性化装置が不要になる。
【図３】図３において、放射線Ｃ１またはＣ２による硬化性コーティングの塗布のための少なくとも１つのステーションを通り、フィルム形状のマトリックスに押し付けられるコイル状にされたフィルム形状の基材Ｄが示されている。フィルム形状のマトリックスは、巻き出され、コイルＥ３の間で基材Ｄから離された後に巻き取られる。基材Ｄに密接している間、コーティングはユニットＡからのＵＶ放射を受ける。
【図４】図４には、放射線Ｃ１またはＣ２による硬化性コーティングの塗布のための少なくとも１つのステーションを通り、フィルム形状のマトリックスに押し付けられるコイル状にされたフィルム形状の基材Ｄが記載されている。フィルム形状のマトリックスは、巻き出され、コイルＥ３の間で基材Ｄから離された後に巻き取られる。基材Ｄと密接している間、コーティングはフィルム形状のマトリックスＥ３の反対側からユニットＢからの電子線（ＥＢ）を受ける。
【図５】図５には、放射線Ｃ１またはＣ２による硬化性コーティングの塗布のためのステーションを通り、連続ベルト形状のマトリックスＥ４に押し付けられるコイル状にされたフィルム形状の基材Ｂが記載されている。基材Ｄと密接している間、コーティングはユニットＡからの紫外線放射を受ける。
【図６】図６には、放射線Ｃ１またはＣ２による硬化性コーティングの塗布のための少なくとも１つのステーションを通り、連続ベルト形状のマトリックスＥ４に押し付けられるコイル状のフィルム形状基材Ｄが記載されている。基材Ｄと密接している間、コーティングは、連続ベルトとしてのマトリックスＥ４の反対側からユニットＢからの電子線（ＥＢ）を受ける。
【図７】図７には、放射線Ｃ１およびＣ２による硬化性コーティングの塗布のための少なくとも２つのステーションを通り、連続ベルト形状のマトリックスＥ４に押し付けられるコイル状にされたフィルム形状の基材Ｄが記載されている。基材Ｄと密接している間、コーティングは連続ベルト形状のマトリックスＥ４の反対側からユニットＢからの電子線（ＥＢ）を受け、この電子線は連続ベルト形状のマトリックスＥ４、コーティング、基材Ｄを通ることができ、また反対側の表面に塗布されたコーティング層を硬化させることができる。
【発明を実施するための形態】
【００５８】
コスト、性能および生産性のすべての要件を満たすために、セルロース基材の前処理のための満足のいく性能を有する配合（または調合、formula）を以下に列挙する。
【表１】
2018520031.tif 000003
【００５９】
光開始剤（または光重合開始剤、Photoinitiator）を含まない上記と同じ配合は、電子線による硬化に適している。
【表２】
2018520031.tif 000004
【００６０】
非ポーラス状基材の前処理のためには、必須ではないが、低粘度の配合物を使用することができる。この目的のために、上記のリストしたものと同じ配合を使用することができるが、前処理される基材に応じて、接着を促進するためのより積極的な（aggressive）モノマーの添加が必要であり得る。
【００６１】
この目的のために使用することができるモノマーの中では、以下が優れている。
ＩＢＯＡ    イソボルニルアクリレート
ＴＨＦＡ    テトラヒドロフルフリルアクリレート
２−ＰＥＡ    ２−フェノキシエチルアクリレート
ＯＤＡ    オクチルデシルアクリレート
ＨＤＤＡ    ジアクリル化ヘキサンジオール
【００６２】
上記リストしたものに加えて、以下のものがモノマーのさらなる例である。
ＴＭＰＴＡ −    トリメチロールプロパントリアクリレート
ＴＭＰ（ＥＯ）ＴＡ −  アクリレート化エトキシル化トリメチロールプロパン
ＴＲＰＧＤＡ −  トリプロピレングリコールジアクリレート
ＧＰＴＡ −  グリセロールプロポキシル化トリアクリレート
ＮＰＧＤＡ −  ジアリル化ネオペンチルグリコール
ＮＰＧ（ＰＯ）ＤＡ −  ジアクリル化プロポキシル化ネオペンチルグリコール
ＰＥＧ（Ｘ）ＤＡ −  様々な分子量のポリエチレングリコールジアクリレート
【００６３】
オリゴマーの他の例として、以下する。
【００６４】
−エポキシアクリレート、好ましくは２０，０００ｃｐｓ未満の粘度を有するもの。
【００６５】
−ポリエステルアクリレート−好ましくは２０，０００ｃｐｓ未満の粘度を有するもの。
【００６６】
−ポリウレタンアクリレート−好ましくは２０，０００ｃｐｓ未満の粘度を有するもの。
【００６７】
−アクリルアクリレート、好ましくは２０，０００ｃｐｓ未満の粘度を有するもの。
【００６８】
−ポリブテンアクリレート−好ましくは２０，０００ｃｐｓ未満の粘度を有するもの。
【００６９】
このプロセスの主な光開始剤を以下する。
１１７３−  ２−ヒドロキシ−２−メチル−１−フェニル−プロパン−１−オン
１８４−  １−ヒドロキシ−シクロフェニル−ケトン
ＴＰＯ−  ジフェニル−（１，４，６−トリメチルベンゾイル）−ホスフィンオキシド
ＢＤＫ−  ベンジル−ジメチル−ケタール
【００７０】
添加剤の例を以下する。
【００７１】
主な添加剤は以下のものである。
【００７２】
レベリング剤、顔料および染料、湿潤剤、シリカおよびミネラル・フィルター（または無機充填剤、mineral fillers）。
【００７３】
これらの記載は単に例示であり、当業者が示唆し得る可能性を決して限定するものではない。
【実施例】
【００７４】
（実施例１）
市場における従来のクッシュ紙（couche paper）よりも高品質のプリント面を得るために、放射線硬化性材によって平滑化されたマトリックス表面のコピーを有するように、基材をプレコーティングする方法の使用。
【００７５】
具体的には、モノルーセント（monolucent）白色クラフト紙に、４ｇ／ｍ２の割合で、紫外線ランプによる硬化のための配合物Ａ１、または電子線による硬化のための配合物Ｂ１を、モデル３のマシン（塗布位置Ｃ１）で用いた。次いで、水性および溶媒系のインクでフレキソ・プリント（flexographic printing）を行った。従来のクッシュ紙を用いて実施したものとのプリント品質の結果の比較として、上記したキャストコート技術において、Brasilcote社製のクッシュ・コート（couche cote）の結果に近似する従来のクッシュが通常得られるものよりも、上記で説明したコスト、時間、生産性の向上を伴い、その性能は高かった。
【００７６】
（実施例２）
優れた品質のプリント面を得るために、放射線硬化性材によって平滑化されたマトリックス表面のコピーを有するように、またシリコーンの消費量の大きな低減を伴う粘着紙のライナー（または剥離フィルム、liner）として用いるためのシリコーン塗布の基礎（basis）として低減されたポロシティを有するように、基材をプレコーティングする方法の使用。具体的には、モノルーセント白色紙短繊維６０ｇ／ｍ２に、６ｇ／ｍ２の割合で、紫外線ランプによる硬化のための配合物Ａ２、または電子線による硬化のための配合物Ｂ２を、モデル３のマシン（塗布位置Ｃ１）で用いた。
【００７７】
材料は後にシリコーン塗布のために送られ、同じ粘着剥離性（self adhesive release properties）の維持と共にシリコーン塗布量の３５％程度の減少の効果をもたらすことが可能であった。
【００７８】
（実施例３）
コーティング、コピーされた表面のコーティングまたはメタライゼーション（metallization）の基材への同時移動を伴い、放射線硬化性材によって平滑なマトリックス表面のコピーを有するように、基材をプレコーティングする方法の使用。
【００７９】
具体的には、モノルーセント白色クラフト紙に、４ｇ／ｍ２の割合で、紫外線ランプによる硬化のための配合物Ａ１、または電子線による硬化のための配合物Ｂ１を、モデル３のマシン（塗布位置Ｃ１）で用いた。基本的な目的は、４５μｍのＢＯＰＰフィルムに塗布された１ｇ／ｍ２未満の重量を有する低接着性ポリビニルブチラール・コーティング上に作られたメタライゼーションを移すことであり、それぞれのコーティングの真空メタライゼーションによって実施されたメタライゼーションが基材の表面に置き換わることによって移された。このように処理された基材は、ＢＯＰＰフィルムを消費せず、また完全なリサイクル性を有する、メタライズされたフィルムと同じ特性を有するメタライズされた表面を示した。
【符号の説明】
【００８０】
以下の用語体系は全ての図面に適用される。
Ａ − ＵＶ硬化ユニット
Ｂ − ＥＢ硬化ユニット
Ｃ１、Ｃ２ − コーティングの塗布可能なポイント
Ｄ − 基材
Ｅ１ − 透過的なシリンダー状のマトリックス
Ｅ２ − シリンダー状のマトリックス
Ｅ３ − フィルム形状のマトリックス
Ｅ４ − 連続ベルト形状のマトリックス
【図１】
2018520031.tif 000005
【図２】
2018520031.tif 000006
【図３】
2018520031.tif 000007
【図４】
2018520031.tif 000008
【図５】
2018520031.tif 000009
【図６】
2018520031.tif 000010
【図７】
2018520031.tif 000011
【国際調査報告】
2018520031.tif 000012
2018520031.tif 000013
2018520031.tif 000014
2018520031.tif 000015